(57)【要約】  放熱性、耐湿性、及び耐熱性に優れた放熱性絶縁硬化物を製造することが可能な表面処理窒化アルミニウムの製造方法を提供する。ａ）窒化アルミニウムと、下記一般式（１）（Ｒ１、Ｒ２、Ｒ３及びＲ４は水素原子等；Ｒ５は直鎖状又は分岐状のアルキル基等を表す）で表される化合物等のシラン化合物とを反応させて反応物を得る第一の工程；及びｂ）得られた前記反応物を３００〜１，５００℃で加熱する第二の工程；を含む表面処理窒化アルミニウムの製造方法である。2019244531.tif 000026
2019244531.tif 000002
【特許請求の範囲】
【請求項１】
ａ）窒化アルミニウムと、下記一般式（１）で表される化合物及び下記一般式（２）で表される化合物からなる群より選択される少なくとも１種のシラン化合物とを反応させて反応物を得る第一の工程；及び
ｂ）得られた前記反応物を３００〜１，５００℃で加熱する第二の工程；
を含む表面処理窒化アルミニウムの製造方法。
2019244531.tif 000024
（前記一般式（１）中、Ｒ１、Ｒ２、Ｒ３及びＲ４は各々独立に水素原子又は炭素原子数１〜５の直鎖状若しくは分岐状のアルキル基を表し、Ｒ５は炭素原子数１〜５の直鎖状又は分岐状のアルキル基を表し、ｍ及びｎは各々独立に２〜５の整数を表し、αは１〜３の整数を表し、βは０〜２の整数を表し、αとβとの和は１〜３の整数を表す）
2019244531.tif 000025
（前記一般式（２）中、Ｒ６及びＲ７は各々独立に水素原子又は炭素原子数１〜５の直鎖状若しくは分岐状のアルキル基を表し、Ｒ８及びＲ９は各々独立に炭素原子数１〜５の直鎖状又は分岐状のアルキル基を表し、ｐ及びｑは各々独立に２〜８の整数を表し、γは１〜３の整数を表す）
【請求項２】
前記一般式（１）中、βが０である請求項１に記載の製造方法。
【請求項３】
前記一般式（１）中、ｎ及びｍが３である請求項１又は２に記載の製造方法。
【請求項４】
前記一般式（２）中、γが３である請求項１〜３のいずれか一項に記載の製造方法。
【請求項５】
前記反応物を４００〜７００℃で加熱する請求項１〜４のいずれか一項に記載の製造方法。
【請求項６】
請求項１〜５のいずれか一項に記載の製造方法によって製造された表面処理窒化アルミニウム。
【請求項７】
熱硬化性樹脂及び請求項６に記載の表面処理窒化アルミニウムを含有する樹脂組成物。
【請求項８】
熱伝導性材料形成用原料である請求項７に記載の樹脂組成物。
【請求項９】
請求項７又は８に記載の樹脂組成物を硬化してなる硬化物。
【発明の詳細な説明】
【技術分野】
【０００１】
本発明は、表面処理窒化アルミニウムの製造方法、表面処理窒化アルミニウム、樹脂組成物、及び硬化物に関する。
【背景技術】
【０００２】
ＬＥＤ照明等に代表される照明部材、ＣＯＢチップ及びＳＭＤチップ等に代表される電子部材、並びに車載用等に用いられるパワーモジュール部材には、部材内部で生じた熱を外部へ放出するためのシート状の放熱体が用いられている。このような放熱体としては、放熱性が高く、コストが低く、加工が容易である等の理由から、放熱性絶縁硬化物である樹脂シートを用いることが検討されている。【０００３】
例えば、特許文献１には、エポキシ樹脂、硬化促進剤、及びシランカップリング剤で処理されたアルミナを含有する熱伝導材料が開示されている。また、特許文献２には、酸化ケイ素膜で被覆された窒化アルミニウム、硬化促進剤、ビフェニルエポキシ樹脂、及びブロム化エポキシ樹脂を含有する半導体封止用の樹脂組成物が開示されている。
【先行技術文献】
【特許文献】
【０００４】
【特許文献１】特開２０１７−００８１５３号公報
【特許文献２】特開平７−３１５８１３号公報
【発明の概要】
【発明が解決しようとする課題】
【０００５】
放熱性絶縁硬化物に対しては、放熱性が高い、耐湿性が高い、及び耐熱性が高い等の性質を有することが要求されている。しかしながら、放熱性絶縁硬化物の放熱性と、耐湿性及び耐熱性とは、一般的にトレードオフの関係にある。そして、特許文献１に記載の熱伝導材料や特許文献２に記載の樹脂組成物を用いても、所望とする放熱性、耐湿性、及び耐熱性を有する硬化物を得ることは困難であった。【０００６】
したがって、本発明は上記問題を解決するためになされたものであり、その課題とするところは、放熱性、耐湿性、及び耐熱性に優れた放熱性絶縁硬化物を製造することが可能な表面処理窒化アルミニウムの製造方法を提供することにある。また、本発明の課題とするところは、上記製造方法によって製造される表面処理窒化アルミニウム、この表面処理窒化アルミニウムを用いた樹脂組成物、及びこの樹脂組成物の硬化物を提供することにある。
【課題を解決するための手段】
【０００７】
本発明者等は、上記課題を解決すべく鋭意検討を重ねた結果、特定の構造を有するシラン化合物を用いて窒化アルミニウムを所定の工程で表面処理することによって、前記課題を解決できることを見出し、本発明に至った。【０００８】
すなわち、本発明によれば、ａ）窒化アルミニウムと、下記一般式（１）で表される化合物及び下記一般式（２）で表される化合物からなる群より選択される少なくとも１種のシラン化合物とを反応させて反応物を得る第一の工程；及びｂ）得られた前記反応物を３００〜１，５００℃で加熱する第二の工程；を含む表面処理窒化アルミニウムの製造方法が提供される。【０００９】
2019244531.tif 000003
【００１０】
（前記一般式（１）中、Ｒ１、Ｒ２、Ｒ３及びＲ４は各々独立に水素原子又は炭素原子数１〜５の直鎖状若しくは分岐状のアルキル基を表し、Ｒ５は炭素原子数１〜５の直鎖状又は分岐状のアルキル基を表し、ｍ及びｎは各々独立に２〜５の整数を表し、αは１〜３の整数を表し、βは０〜２の整数を表し、αとβとの和は１〜３の整数を表す）【００１１】
2019244531.tif 000004
【００１２】
（前記一般式（２）中、Ｒ６及びＲ７は各々独立に水素原子又は炭素原子数１〜５の直鎖状若しくは分岐状のアルキル基を表し、Ｒ８及びＲ９は各々独立に炭素原子数１〜５の直鎖状又は分岐状のアルキル基を表し、ｐ及びｑは各々独立に２〜８の整数を表し、γは１〜３の整数を表す）【００１３】
また、本発明によれば、上記の製造方法によって製造された表面処理窒化アルミニウムが提供される。【００１４】
さらに、本発明によれば、熱硬化性樹脂及び上記の表面処理窒化アルミニウムを含有する樹脂組成物が提供される。【００１５】
また、本発明によれば、上記の樹脂組成物を硬化してなる硬化物が提供される。
【発明の効果】
【００１６】
本発明によれば、放熱性、耐湿性、及び耐熱性に優れた放熱性絶縁硬化物を製造することが可能な表面処理窒化アルミニウムの製造方法を提供することができる。また、本発明によれば、上記製造方法によって製造される表面処理窒化アルミニウム、この表面処理窒化アルミニウムを用いた樹脂組成物、及びこの樹脂組成物の硬化物を提供することができる。
【発明を実施するための形態】
【００１７】
以下、本発明の実施の形態について詳細に説明する。本発明の表面処理窒化アルミニウムの製造方法は、ａ）窒化アルミニウムと、一般式（１）で表される化合物及び一般式（２）で表される化合物からなる群より選択される少なくとも１種のシラン化合物とを反応させて反応物を得る第一の工程；及びｂ）得られた反応物を３００〜１，５００℃で加熱する第二の工程；を含む。
【００１８】
窒化アルミニウムの種類は特に制限されるものではなく、周知一般の窒化アルミニウムを用いることができる。窒化アルミニウムの結晶構造としては、六方晶、立方晶などを挙げることができる。エネルギー的に安定であるため、その結晶構造が六方晶である窒化アルミニウムを用いることが好ましい。窒化アルミニウムとしては、例えば、粒子状の窒化アルミニウム（窒化アルミニウム粒子）を用いることができる。なお、粒子には、板状粒子、球状粒子、繊維状粒子、鱗片状粒子などが含まれる。粒子状の窒化アルミニウムの平均粒子径は、０．５〜１００μｍであることが好ましく、１〜５０μｍであることがさらに好ましい。粒子の状態は、一次粒子又は一次粒子の凝集体である二次粒子が好ましい。本明細書における「平均粒子径」は、体積基準の粒子径分布の５０％累積値（Ｄ５０）を意味する。なお、粒子の粒子径分布は、レーザー回析式の粒度分布測定装置を使用して測定することができる。
【００１９】
第一の工程では、窒化アルミニウムと、シラン化合物とを反応させて反応物を得る。シラン化合物のうちの１つは、下記一般式（１）で表される化合物である。
【００２０】
2019244531.tif 000005
【００２１】
一般式（１）中、Ｒ１、Ｒ２、Ｒ３及びＲ４は各々独立に水素原子又は炭素原子数１〜５の直鎖状若しくは分岐状のアルキル基を表し、Ｒ５は炭素原子数１〜５の直鎖状又は分岐状のアルキル基を表し、ｍ及びｎは各々独立に２〜５の整数を表し、αは１〜３の整数を表し、βは０〜２の整数を表し、αとβとの和は１〜３の整数を表す。
【００２２】
炭素原子数１〜５の直鎖状又は分岐状のアルキル基としては、メチル基、エチル基、プロピル基、イソプロピル基、ブチル基、イソブチル基、第二ブチル基、第三ブチル基、ペンチル基、イソペンチル基、ネオペンチル基などを挙げることができる。窒化アルミニウムとの反応性が良好であるため、Ｒ１〜Ｒ４は各々独立に水素原子又はメチル基であることが好ましく、水素原子であることがさらに好ましい。また、Ｒ５はメチル基又はエチル基であることが好ましい。ｍ及びｎは、各々独立に２又は３であることが好ましく、３であることがさらに好ましい。また、βは０であることが好ましい。
【００２３】
一般式（１）で表される化合物の好ましい具体例としては、下記式Ｎｏ．１〜４８で表される化合物（化合物Ｎｏ．１〜４８）を挙げることができる。なお、下記式Ｎｏ．１〜４８中、「Ｍｅ」はメチル基を表し、「Ｅｔ」はエチル基を表し、「ｉＰｒ」はイソプロピル基を表す。
【００２４】
2019244531.tif 000006
【００２５】
2019244531.tif 000007
【００２６】
2019244531.tif 000008
【００２７】
2019244531.tif 000009
【００２８】
第一の工程で用いる、窒化アルミニウムと反応させるシラン化合物のうちのもう１つは、下記一般式（２）で表される化合物である。
【００２９】
2019244531.tif 000010
【００３０】
一般式（２）中、Ｒ６及びＲ７は各々独立に水素原子又は炭素原子数１〜５の直鎖状若しくは分岐状のアルキル基を表し、Ｒ８及びＲ９は各々独立に炭素原子数１〜５の直鎖状又は分岐状のアルキル基を表し、ｐ及びｑは各々独立に２〜８の整数を表し、γは１〜３の整数を表す。
【００３１】
炭素原子数１〜５の直鎖状又は分岐状のアルキル基としては、メチル基、エチル基、プロピル基、イソプロピル基、ブチル基、イソブチル基、第二ブチル基、第三ブチル基、ペンチル基、イソペンチル基、ネオペンチル基などを挙げることができる。窒化アルミニウムとの反応性が良好であるため、Ｒ６及びＲ７は各々独立に水素原子又はメチル基であることが好ましく、水素原子であることがさらに好ましい。また、Ｒ８及びＲ９は各々独立にメチル基又はエチル基であることが好ましい。ｐ及びｑは、各々独立に２又は３であることが好ましい。また、γは３であることが好ましい。
【００３２】
一般式（２）で表される化合物の好ましい具体例としては、下記式Ｎｏ．４９〜６８で表される化合物（化合物Ｎｏ．４９〜６８）を挙げることができる。なお、下記式Ｎｏ．４９〜６８中、「Ｍｅ」はメチル基を表し、「Ｅｔ」はエチル基を表す。
【００３３】
2019244531.tif 000011
【００３４】
2019244531.tif 000012
【００３５】
2019244531.tif 000013
【００３６】
一般式（１）で表される化合物は、周知の反応を応用して製造することができる。例えば、オルトケイ酸テトラアルキルとアルコールとアンモニアとを反応させる方法；（ハロゲン化アルキル）アルコキシシランとアルキルアミンとを反応させる方法；等により製造することができる。より具体的には、オルトケイ酸テトラエチル、２−プロパノール、及びアンモニアを原料として使用し、下記式（３）に示す反応によって、下記式Ｎｏ．１９で表される化合物（化合物Ｎｏ．１９）を製造することができる。
【００３７】
2019244531.tif 000014
【００３８】
また、（３−ブロモプロピル）トリエトキシシランとメチルアミンを原料として使用し、下記式（４）に示す反応によって、下記式Ｎｏ．２０で表される化合物（化合物Ｎｏ．２０）を製造することができる。
【００３９】
2019244531.tif 000015
【００４０】
一般式（２）で表される化合物は、周知の反応を応用して製造することができる。例えば、（ハロゲン化アルキル）アルコキシシランとアルキレンジアミンとを反応させる方法等により製造することができる。より具体的には、３−クロロプロピルトリメトキシシランとエチレンジアミンを原料として使用し、下記式（５）に示す反応によって、下記式Ｎｏ．４９で表される化合物（化合物Ｎｏ．４９）を製造することができる。
【００４１】
2019244531.tif 000016
【００４２】
窒化アルミニウムと反応させるシラン化合物の量は、窒化アルミニウム１ｇに対して、０．０００１〜０．１ｇであることが好ましく、０．０００５〜０．０５ｇであることがさらに好ましく、０．００１〜０．１ｇであることが特に好ましい。シラン化合物の量が少なすぎると、得られる表面処理窒化アルミニウムの耐湿性及び耐熱性がやや低くなることがある。一方、シラン化合物の量が多すぎると、得られる表面処理窒化アルミニウムの放熱性がやや低くなることがある。
【００４３】
窒化アルミニウムとシラン化合物を溶媒に浸漬する方法（以下、「浸漬法」とも記す）；シラン化合物と溶媒の混合物を窒化アルミニウムに噴霧する方法（以下、「噴霧法」とも記す）等により、窒化アルミニウムとシラン化合物とを反応させることができる。反応温度は１０〜１００℃とすることが好ましく、２０〜９０℃とすることがさらに好ましい。
【００４４】
溶媒としては、周知一般の有機溶媒や水を用いることができる。有機溶媒としては、メタノール、エタノール、１−プロパノール、２−プロパノール、１−ブタノール、２−ブタノール、２−メチル−２−プロパノール等のアルコール類；酢酸エチル、酢酸ブチル、酢酸メトキシエチル等の酢酸エステル類；テトラヒドロフラン、テトラヒドロピラン、エチレングリコールジメチルエーテル、ジエチレングリコールジメチルエーテル、トリエチレングリコールジメチルエーテル、ジブチルエーテル、ジオキサン等のエーテル類；メチルエチルケトン、メチルブチルケトン、メチルイソブチルケトン、エチルブチルケトン、ジプロピルケトン、ジイソブチルケトン、メチルアミルケトン、シクロヘキサノン、メチルシクロヘキサノン等のケトン類；ヘキサン、シクロヘキサン、メチルシクロヘキサン、ジメチルシクロヘキサン、エチルシクロヘキサン、ヘプタン、オクタン、トルエン、キシレン等の炭化水素類；ピリジン；ルチジン等を挙げることができる。窒化アルミニウムの分散性や、反応温度と沸点又は引火点との関係等を考慮し、上記の有機溶媒を一種単独で用いてもよいし、二種類以上を組み合わせて用いてもよい。
【００４５】
浸漬法により窒化アルミニウムとシラン化合物とを反応させる場合、窒化アルミニウムに対する溶媒の量は、窒化アルミニウム１ｇに対して、０．１〜１ｇであることが好ましく、０．２〜０．５ｇであることがさらに好ましい。また、噴霧法により窒化アルミニウムとシラン化合物とを反応させる場合、窒化アルミニウムに対する溶媒の量は、窒化アルミニウム１ｇに対して、０．００１〜０．２ｇであることが好ましく、０．００５〜０．１ｇであることがさらに好ましい。
【００４６】
第二の工程では、第一の工程で得た反応物を３００〜１，５００℃、好ましくは４００〜７００℃で加熱する。これにより、目的とする本発明の表面処理窒化アルミニウムを得ることができる。加熱温度が３００℃未満であると、耐湿性及び耐熱性に優れた表面処理窒化アルミニウムを得ることができない。一方、加熱温度が１，５００℃超であると、エネルギーコストの面で不利である。
【００４７】
加熱時間は０．１〜２０時間とすることが好ましく、０．５〜５時間とすることがさらに好ましい。加熱時間が０．１時間未満であると、得られる表面処理窒化アルミニウムの耐湿性及び耐熱性がやや低くなることがある。一方、加熱時間が２０時間超であると、エネルギーコストの面でやや不利になることがある。
【００４８】
酸化性の雰囲気で反応物を加熱することが好ましい。酸化性の雰囲気としては、例えば空気、酸素、空気と酸素の混合ガス等の雰囲気を挙げることができる。また、加熱する際の圧力は、０．０１〜０．５ＭＰａ程度とすればよい。
【００４９】
反応物を加熱する方法は特に限定されず、窒化アルミニウムの形状や生産効率等を考慮し、例えば、マッフル炉、トンネルキルン、ロール炉等を使用する方法を適宜選択すればよい。
【００５０】
本発明の樹脂組成物は、熱硬化性樹脂、及び上述の製造方法により製造された表面処理窒化アルミニウムを含有する。熱硬化性樹脂としては、周知一般の熱硬化性樹脂を用いることができる。熱硬化性樹脂の具体例としては、フェノール樹脂、シアネート樹脂、ユリア樹脂、メラミン樹脂、ベンゾグアナミン樹脂、アルキド樹脂、不飽和ポリエステル樹脂、ビニルエステル樹脂、ジアリルテレフタレート樹脂、エポキシ樹脂、シリコーン樹脂、ウレタン樹脂、フラン樹脂、ケトン樹脂、キシレン樹脂、熱硬化性ポリイミド樹脂などを挙げることができる。これらの熱硬化性樹脂は、１種単独で又は２種以上を組み合わせて用いることができる。
【００５１】
本発明の樹脂組成物を熱伝導性材料形成用の原料として用いる場合、熱硬化性樹脂としてエポキシ樹脂を用いることが好ましい。エポキシ樹脂としては、ビスフェノールＡ型エポキシ樹脂、ビスフェノールＦ型エポキシ樹脂、ビスフェノールＳ型エポキシ樹脂、ビスフェノールＡＤ型エポキシ樹脂、レゾルシン型エポキシ樹脂、ハイドロキノン型エポキシ樹脂、カテコール型エポキシ樹脂、ジヒドロキシナフタレン型エポキシ樹脂、ビフェニル型エポキシ樹脂、テトラメチルビフェニル型エポキシ樹脂、オキサゾリドン環型エポキシ樹脂、脂環式エポキシ樹脂、固形ビスフェノールＡ型エポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール付加反応型エポキシ樹脂、フェノールアラルキル型エポキシ樹脂、ナフトールノボラック型エポキシ樹脂、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール樹脂型エポキシ樹脂、ビフェニル変性ノボラック型エポキシ樹脂等を挙げることができる。
【００５２】
樹脂組成物中の熱硬化性樹脂の含有量は、表面処理窒化アルミニウムに対して５〜５０質量％であることが好ましく、１０〜３０質量％であることがさらに好ましい。熱硬化性樹脂の含有量が５質量％未満であると、熱硬化性樹脂の配合効果を得ることが困難になることがある。一方、熱硬化性樹脂の含有量が５０質量％超であると、樹脂組成物を硬化して得られる硬化物の放熱性がやや低下することがある。
【００５３】
樹脂組成物には、必要に応じて、周知一般の窒化アルミニウムを含有させることができる。窒化アルミニウムとしては、その平均粒子径が５μｍ未満の窒化アルミニウム粒子が好ましい。窒化アルミニウムの含有量は、表面処理窒化アルミニウムに対して１００質量％未満とすることが好ましい。窒化アルミニウムの平均粒子径が５μｍ以上、又は窒化アルミニウム含有量が１００質量％以上であると、樹脂組成物を硬化して得られる硬化物の耐湿性及び耐熱性がやや低下することがある。含有させることができる窒化アルミニウムの市販品としては、例えば、商品名「ＡＮＦ−Ａ−０１−Ｆ」（Ｍａｒｕｗａ社製）等を挙げることができる。
【００５４】
樹脂組成物には、必要に応じて硬化剤を含有させることができる。硬化剤としては、イミダゾール系硬化剤、アミン系硬化剤、アミド系硬化剤、酸無水物系硬化剤、フェノール系硬化剤などを挙げることができる。樹脂組成物中の硬化剤の含有量は、表面処理窒化アルミニウムに対して５質量％未満とすることが好ましい。
【００５５】
樹脂組成物には、必要に応じて各種の添加物を含有させることができる。添加物としては、天然ワックス類、合成ワックス類、及び長鎖脂肪族酸の金属塩類等の可塑剤；酸アミド類、エステル類、及びパラフィン類等の離型剤；ニトリルゴム、及びブタジエンゴム等の応力緩和剤；三酸化アンチモン、五酸化アンチモン、酸化錫、水酸化錫、酸化モリブデン、硼酸亜鉛、メタ硼酸バリウム、赤燐、水酸化アルミニウム、水酸化マグネシウム、及びアルミン酸カルシウム等の無機難燃剤；テトラブロモビスフェノールＡ、テトラブロモ無水フタル酸、ヘキサブロモベンゼン、及びブロム化フェノールノボラック等の臭素系難燃剤；リン系難燃剤；シラン系カップリング剤、チタネート系カップリング剤、及びアルミニウム系カップリング剤等のカップリング剤；染料及び顔料等の着色剤を挙げることができる。さらに、添加剤としては、酸化安定剤、光安定剤、耐湿性向上剤、チキソトロピー付与剤、希釈剤、消泡剤、その他の各種樹脂、粘着付与剤、帯電防止剤、滑剤、及び紫外線吸収剤等を挙げることができる。
【００５６】
樹脂組成物には、さらに、アルコール類、エーテル類、アセタール類、ケトン類、エステル類、アルコールエステル類、ケトンアルコール類、エーテルアルコール類、ケトンエーテル類、ケトンエステル類、エステルエーテル類、及び芳香族系溶剤等の有機溶媒等を含有させることもできる。
【００５７】
本発明の樹脂組成物は、放熱性絶縁硬化物を製造するための材料として好適である。また、本発明の樹脂組成物は、プリント配線基板、半導体封止絶縁材、パワー半導体、ＬＥＤ照明、ＬＥＤバックライト、パワーＬＥＤ、及び太陽電池等の電気・電子分野の種々の部材を構成する樹脂材料として広く利用することができる。具体的には、プリプレグ、封止剤、積層基板、塗布性の接着剤、接着シート等の硬化性成分や、各種塗料の硬化性成分として有用である。
【００５８】
上述の樹脂組成物を硬化させることで、硬化物を形成することができる。すなわち、本発明の硬化物は、上述の樹脂組成物を硬化させてなる硬化物である。例えば、上述の樹脂組成物を加熱等して硬化させることで、硬化物を得ることができる。硬化物の形状は特に限定されないが、例えば、シート、フィルム、及び板等の形状（以下、これらの形状を纏めて「シート状」とも記す）を挙げることができる。有機溶媒を含有する樹脂組成物を硬化させると、有機溶媒を含有する硬化物が得られる場合と、有機溶媒が揮発して実質的に残留していない（有機溶媒を実質的に含有しない）硬化物が得られる場合とがある。本発明の硬化物には、有機溶媒を含有する硬化物と、有機溶媒を実質的に含有しない硬化物の両方が含まれる。
【００５９】
硬化物は、周知の方法により製造することができる。例えば、キャリアフィルムや金属箔等の支持体上に樹脂組成物を塗布して形成した塗布層を硬化させることで、シート状の硬化物を製造することができる。また、樹脂組成物を塗布して形成した塗布層を支持体から基体に転写した後に硬化させることでも、シート状の硬化物を製造することができる。基体としては、シリコンウェハーやアルミウェハー等を挙げることができる。基体の形状としては、シート、フィルム、及び板等を挙げることができる。
【００６０】
シート状の硬化物を製造する際には、塗工装置を使用して樹脂組成物を支持体上に塗工してもよく、スプレー装置を使用して樹脂組成物を支持体に噴霧して塗工してもよい。塗工装置としては、ロールコーター、バーコーター、ナイフコーター、グラビアコーター、ダイコーター、コンマコーター、カーテンコーター、及びスクリーン印刷装置等を挙げることができる。また、刷毛塗りによって樹脂組成物を支持体上に塗工してもよい。支持体上に樹脂組成物を塗工した後、常圧〜１０ＭＰａの圧力下、１０〜３００℃で０．５〜１０時間硬化させることで、シート状の硬化物を製造することができる。
【００６１】
支持体としては、シート状の硬化物を形成するため、取扱いが容易であるものを選択して用いることが好ましい。シート状の硬化物を使用する際には、シート状の硬化物を支持体から剥離する。このため、シート状の硬化物の剥離が容易である支持体を用いることが好ましい。支持体としては、キャリアフィルムを用いることができる。キャリアフィルムの材質としては、ポリエチレンテレフタレート、ポリブチレンテレフタレート等のポリエステル樹脂；フッ素系樹脂；ポリイミド樹脂等の耐熱性を有する熱可塑性樹脂が好ましい。
【００６２】
支持体にとして、金属箔を用いることもできる。金属箔を支持体として用いる場合には、硬化物を形成した後に金属箔を剥離してもよく、金属箔をエッチングしてもよい。金属箔としては、銅、銅系合金、アルミニウム、アルミニウム系合金、鉄、鉄系合金、銀、銀系合金、金、金系合金、亜鉛、亜鉛系合金、ニッケル、ニッケル系合金、錫、錫系合金等の金属箔が好ましい。また、キャリア箔付き極薄金属箔を支持体として用いてもよい。
【００６３】
硬化物の形状がシート状である場合、シート状の硬化物の厚さは、用途により適宜設定すればよい。シート状の硬化物の厚さは、例えば、２０〜１５０μｍの範囲とすることができる。
【００６４】
本発明の硬化物は良好な熱伝導性を有するため、例えば、プリント配線基板、半導体封止絶縁材、パワー半導体、ＬＥＤ照明、ＬＥＤバックライト、パワーＬＥＤ、太陽電池等の電気・電子分野の種々の部材の樹脂基材として広く適用することができる。より具体的には、プリプレグ、封止剤、積層基板、塗布性の接着剤、接着シート等に用いることができる。
【実施例】
【００６５】
以下、実施例及び比較例により本発明を詳細に説明するが、これらによって本発明が限定されるものではない。【００６６】
＜（Ａ）成分＞
（Ａ）成分として、以下に示すＡ−１を用意した。
Ａ−１：窒化アルミニウムフィラー（商品名「ＡＮＦ−Ｓ３０」、ＭＡＲＵＷＡ社製、平均粒子径：約３０μｍ）【００６７】
＜（Ｂ）成分＞
（Ｂ）成分として、以下に示すＢ−１〜Ｂ−５を用意した。
Ｂ−１：化合物Ｎｏ．１９
Ｂ−２：化合物Ｎｏ．２０
Ｂ−３：化合物Ｎｏ．４９
Ｂ−４：比較例化合物１
Ｂ−５：比較例化合物２【００６８】
比較例化合物１（Ｂ−４）及び比較化合物２（Ｂ−５）の構造を以下に示す。【００６９】
2019244531.tif 000017
【００７０】
＜（Ｃ）成分＞
（Ｃ）成分（溶媒）として、以下に示すＣ−１及びＣ−２を用意した。
Ｃ−１：純水
Ｃ−２：エタノール【００７１】
＜表面処理窒化アルミニウムの製造＞
（実施例１〜５、比較例１〜５）
表１に示す配合で（Ａ）成分及び（Ｃ）成分−２を混合し、３本ロールミルを使用して分散させて分散液を調製した。調製した分散液に、（Ｂ）成分及び（Ｃ）成分−１を混合して得た混合液を滴下した。７０℃で３時間撹拌した後、微減圧条件下で乾燥した。次いで、大気圧条件下及び大気雰囲気下、マッフル炉を使用して表１に示す温度及び時間で加熱して、実施例表面処理窒化アルミニウム１〜５及び比較例表面処理窒化アルミニウム１〜５を得た。【００７２】
2019244531.tif 000018
【００７３】
＜表面処理窒化アルミニウムの耐湿性及び耐熱性の評価＞
（評価例１〜５、比較評価例１〜５）
製造した表面処理窒化アルミニウム１ｇを８５℃の温水１０ｇに１時間浸漬した後、水質計（商品名「ＭＭ−６０Ｒ」、東亜ディーケーケー社製）を使用して温水の電気伝導率を測定した。測定結果を表２に示す。実施例窒化アルミニウム２〜５及び比較例窒化アルミニウム１〜５についても同様に測定した。なお、用いた温水の電気伝導率は２ｍＳ／ｍである。【００７４】
2019244531.tif 000019
【００７５】
表面処理窒化アルミニウムの耐湿性及び耐熱性が低い場合、温水中に窒化アルミニウムの分解物であるアンモニアが溶出しやすいため、温水の電気伝導率が高くなる。すなわち、測定した電気伝導率が低い場合、表面処理窒化アルミニウムの耐湿性及び耐熱性が優れていることを意味する。表２に示すように、評価例１〜５では温水の電気伝導率が低いことがわかる。また、化合物Ｎｏ．１９及び化合物Ｎｏ．２０を（Ｂ）成分として用いた評価例１〜４では、温水の電気伝導率がより低いことがわかる。さらに、加熱温度を４００〜７００℃とした評価例１〜３では、温水の電気伝導率が特に低いことがわかる。一方、比較評価例１〜５では、温水の電気伝導率が高いことが明らかである。以上の結果から、比較例表面処理窒化アルミニウム１〜５と比較して、実施例表面処理窒化アルミニウム１〜５の耐湿性及び耐熱性が優れていることが明らかである。【００７６】
＜（Ｄ）成分＞
（Ｄ）成分として、実施例表面処理窒化アルミニウム１〜５及び比較例表面処理窒化アルミニウム１〜５を用意した。【００７７】
＜（Ｅ）成分＞
（Ｅ）成分として、以下に示すＥ−１を用意した。
Ｅ−１：窒化アルミニウムフィラー（商品名「ＡＮＦ−Ａ−０１−Ｆ」、ＭＡＲＵＷＡ社製、平均粒子径：約１μｍ）【００７８】
＜（Ｆ）成分＞
（Ｆ）成分として、以下に示すＦ−１及びＦ−２を用意した。
Ｆ−１：ビフェニルアラルキル型エポキシ樹脂（商品名「ＮＣ−３０００Ｈ」、日本化薬社製）
Ｆ−２：ビフェニルアラルキル型フェノール樹脂（商品名「ＭＥＨ−７８５１Ｈ」、明和化成工業社製）【００７９】
＜（Ｇ）成分＞
（Ｇ）成分として、以下に示すＧ−１及びＧ−２を用意した。
Ｇ−１：湿潤分散剤（商品名「ＢＹＫ−Ｗ９０３」、ビックケミー・ジャパン社製）
Ｇ−２：シランカップリング剤（商品名「ＫＢＭ−４０３」、信越化学工業社製）【００８０】
＜樹脂組成物の製造＞
（実施例６〜１０、比較例６〜１０）
表３に示す配合で（Ｄ）〜（Ｇ）成分を混合し、ビーズミルを使用して分散させることで、実施例樹脂組成物１〜５及び比較例樹脂組成物１〜５を製造した。表３中、（Ｅ）〜（Ｇ）成分の量（質量部）は、（Ｄ）成分の量を１００質量部として算出した量である。【００８１】
2019244531.tif 000020
【００８２】
＜熱伝導性シートの製造＞
［実施例１１〜１５、比較例１１〜１５］
実施例６〜１０及び比較例６〜１０で得た実施例樹脂組成物１〜５及び比較例樹脂組成物１〜５を、バーコーター法によりＰＥＴフィルム上に１００μｍの厚さとなるようにそれぞれ塗布した後、１００℃で１０分間加熱して乾燥させた。１９０℃で９０分間加熱して硬化させた後、ＰＥＴフィルムを剥離して、シート状の熱伝導性硬化物である実施例硬化物１〜５及び比較例硬化物１〜５を製造した。製造した硬化物と使用した樹脂組成物との対応関係を表４に示す。【００８３】
2019244531.tif 000021
【００８４】
＜熱伝導性シートの耐湿性及び耐熱性の評価＞
（評価例６〜１０、比較評価例６〜１０）
製造した各硬化物を８５℃、湿度８５％雰囲気下に静置し、静置後の硬化物の質量増加率を測定及び算出した。静置時間は２００、４００、６００、８００、及び１，０００時間とした。結果を表５に示す。【００８５】
2019244531.tif 000022
【００８６】
質量増加率が低い場合や、静置時間６００時間以降で質量増加率が変化しない場合は、硬化物の耐湿性及び耐熱性が優れていることを意味する。表５に示すように、評価例６〜１０では質量増加率が低いとともに、静置時間６００時間以降で質量増加率が変化しないことがわかる。一方、比較評価例６〜１０では質量増加率が高いとともに、静置時間６００時間以降も質量増加率が増加し続けたことがわかる。以上の結果から、比較例硬化物１〜５と比較して、実施例硬化物１〜５の耐湿性及び耐熱性が優れていることが明らかである。【００８７】
＜熱伝導性シートの熱伝導性の評価＞
（評価例１１〜１５、比較評価例１１）
熱拡散率・熱伝導率測定装置（商品名「ａｉ−Ｐｈａｓｅ  Ｍｏｂｉｌｅ」、アイフェイズ社製）を使用し、周期加熱法によって、実施例硬化物１〜５及び比較例硬化物５の熱拡散率を測定した。結果を表６に示す。【００８８】
2019244531.tif 000023
【００８９】
表６に示すように、実施例硬化物１〜５の熱拡散率は、比較例硬化物５の熱拡散率よりも高いことがわかる。また、化合物Ｎｏ．１９及び化合物Ｎｏ．２０を（Ｂ）成分として用いた実施例硬化物１〜４は、熱拡散率がより高いことがわかる。さらに、加熱温度を４００〜７００℃とした実施例硬化物１〜３は、熱拡散率が特に高いことがわかる。【００９０】
前述の通り、放熱性絶縁硬化物の放熱性と、耐湿性及び耐熱性とは、一般的にトレードオフの関係にある。このため、耐湿性や耐熱性に優れた放熱性絶縁硬化物は、一般的に放熱性が低い。これに対して、本発明の表面処理窒化アルミニウムを含有する樹脂組成物を用いて製造した硬化物は、熱伝導性（放熱性）、耐湿性、及び耐熱性のいずれについても優れた硬化物であることがわかる。
【国際調査報告】
2019244531.tif 000027
2019244531.tif 000028
2019244531.tif 000029